ПОЛИ(МОЧЕВИНОУРЕТАНЫ), ИЗДЕЛИЯ И ПОКРЫТИЯ, ИЗГОТОВЛЕННЫЕ ИЗ НИХ, И СПОСОБЫ ИХ ПРОИЗВОДСТВА

1. Поли(мочевиноуретан), содержащий продукт реакции компонентов, включающих:
(а) мочевиноуретановый предполимер с изоцианатной функциональностью, содержащий продукт реакции:
(i) примерно 1 эквивалент по меньшей мере одного полиизоцианата;
(ii) примерно от 0,1 до примерно 0,5 эквивалентов по меньшей мере, одного диода имеющего от 2 до 18 атомов углерода; и
(b) примерно от 0,05 до примерно 0,9 эквивалентов по меньшей одного разветвленного полиола, имеющего от 4 до 18 атомов углерода и по меньшей мере 3 гидроксильных группы; и
(с) до приблизительно 0,45 эквивалентов по меньшей мере, одного диода имеющего от 2 до 18 атомов углерода, причем компоненты по существу не содержат сложный полиэфирполиол и простой полиэфирполиол.
2. Поли(мочевиноуретан) по п.1, где полиизоцианат выбран из группы, включающей диизоцианаты, триизоцианаты, их димеры, тримеры и их смеси.
3. Поли(мочевиноуретан) по п.1, где полиизоцианат представляет собой диизоцианат, выбранный из группы состоящей из этилендиизоцианата, триметилендиизоцианата, 1,6-гексаметилендиизоцианата (ГМДИ, HDI), тетраметилендиизоцианата, гексаметилендиизоцианата, октаметилендиизоцианата, нонаметилендиизоцианата, декаметилендиизоцианата, 1,6,11-ундекантриизоцианата, 1,3,6-гексаметилентриизоцианата, бис(изоцианатоэтил)карбоната, бис(изоцианатоэтиловый) эфира, триметилгександиизоцианата, триметилгексаметилендиизоцианата (ТМДИ, TMDI), 2,2'-диметилпентандиизоцианата, 2,2,4-триметилгександиизоцианата, 2,4,4-триметилгексаметилендиизоцианата, 1,8-диизоцианато-4-(изоцианатометил)октана, 2,5,7-триметил-1,8-диизоцианато-5-(изоцианатометил)октана, 2-изоцианатопропил-2,6-диизоцианатогексаноата, метилового эфира лизиндиизоцианата, 4,4'-метилен-бис(циклогексилизоцианат)а, 4,4'-изопропилиден-бис(циклогексилизоцианат)а, 1,4-циклогексилдиизоцианата, 4,4'-дициклогексилметандиизоцианата, 3-изоцианатометил-3,5,5-триметилциклогексилизоцианата, мета-тетраметилксилилендиизоцианата, дифенилметандиизоцианата, дифенилизопропилидендиизоцианата, дифенилендиизоцианата, бутендиизоцианата, 1,3-бутадиен-1,4-диизоцианата, циклогександиизотиоцианата, метилциклогександиизоцианата, бис(изоцианатометил)циклогексана, бис(изоцианатоциклогексил)-метана, бис(изоцианатоциклогексил)-2,2-пропана, бис(изоцианатоциклогексил)-1,2-этана, 2-изоцианатометил-3-(3-изоцианатопропил)-5-изоцианатометилбицикло[2.2.1]гептана, 2-изоцианатометил-3-(3-изоцианатопропил)-6-изоцианатометилбицикло[2.2.1]-гептана, 2-изоцианатометил-2-(3-изоцианатопропил)-5-изоцианатометилбицикло[2.2.1]гептана, 2-изоцианатометил-2-(3-изоцианатопропил)-6-изоцианатометилбицикло[2.2.1]гептана, 2-изоцианатометил-3-(3-изоцианатопропил)-6-(2-изоцианатоэтил)-бицикло[2.2.1]гептана, 2-изоцианатометил-2-(3-изоцианатопропил)-5-(2-изоцианатоэтил)бицикло[2.2.1]гептана, 2-изоцианатометил-2-(3-изоцианатопропил)-6-(2-изоцианатоэтил)-бицикло[2.2.1]гептана, α,α'-ксилолдиизоцианата, бис(изоцианатоэтил)бензола, α,α,α',α'-тетраметилксилолдиизоцианата, 1,3-бис(1-изоцианато-1-метилэтил)бензола, бис(изоцианатобутил)бензола, бис(изоцианатометил)-нафталина, бис(изоцианатометил)дифенилового эфира, бис(изоцианатоэтил)фталата, мезитилентриизоцианата, 2,5-ди(изоцианатометил)фурана, α,α'-ксилолдиизоцианата, бис(изоцианатоэтил)бензола, α,α,α',α'-тетраметилксилолдиизоцианата, 1,3-бис(1-изоцианато-1-метилэтил)бензола, бис(изоцианатобутил)бензола, бис(изоцианатометил)-нафталина, бис(изоцианатометил)дифенилового эфира, бис(изоцианатоэтил)фталата, 2,5-ди(изоцианатометил)фурана, диизоцианата дифенилового эфира, бис(изоцианатофенилэфир)этиленгликоля, бис(изоцианатофенилэфир)-1,3-пропиленгликоля, бензофенондиизоцианата, карбазолдиизоцианата, этилкарбазолдиизоцианата, дихлоркарбазолдиизоцианата, их димеров, тримеров и их смесей.
4. Поли(мочевиноуретан) по п.3, где диизоцианат представляет собой 4,4'-метилен-бис(циклогексилизоцианат) или его транс, транс изомер.
5. Поли(мочевиноуретан) по п.1, где полиизоцианат выбран из группы, включающей алифатический, циклоалифатический, ароматический и гетероциклический изоцианаты, их димеры и тримеры и их смеси.
6. Поли(мочевиноуретан) по п.1, где разветвленный полиол имеет по меньшей мере 3 гидроксильных группы.
7. Поли(мочевиноуретан) по п.1, где разветвленный полиол выбран из группы, включающей глицерин, тетраметилолметан, триметилолэтан, триметилолпропан, эритрит, пентаэритрит, дипентаэритрит, трипентаэритрит, сорбитан, их алкоксилированные производные и их смеси.
8. Поли(мочевиноуретан) по п.6, где разветвленный полиол представляет собой триметилолпропан.
9. Поли(мочевиноуретан) по п.1, где диол выбран из группы, включающей этиленгликоль, диэтиленгликоль, триэтиленгликоль, тетраэтиленгликоль, 1,2-этандиол, пропандиол, бутандиол, пентандиол, гександиол, гептандиол, октандиол, нонандиол, декандиол, додекандиол, октадеканндиол, сорбит, маннит, циклопентандиол, 1,4-циклогександиол, циклогесандиметанол, 1,4-бензолдиметанол, ксилолгликоль, гидроксибензиловый спирт, дигидрокситолуол-бис(2-гидроксиэтил)терефталат, 1,4-бис(гидроксиэтил)пиперазин, N,N'-бис(2-гидроксиэтил)оксамид и их смеси.
10. Поли(мочевиноуретан) по п.9, где диол представляет собой бутандиол.
11. Поли(мочевиноуретан) по п.9, где диол представляет собой пентандиол.
12. Поли(мочевиноуретан) по п.1, где продукт реакции компонентов содержат менее чем приблизительно 0,1 эквивалент сложного полиэфирполиола и простого полиэфирполиола.
13. Поли(мочевиноуретан) по п.1, где продукт реакции компонентов дополнительно включает один или несколько полиуретанполиолов, акриламидов, поливиниловых спиртов, акрилатов с гидроксильной функциональностью, метакрилатов с гидроксильной функциональностью, аллиловых спиртов, дигидроксиоксамидов, дигидроксиамидов, дигидроксипиперидинов, дигидроксифталатов, дигидроксиэтилгидрохинонов и их смеси.
14. Поли(мочевиноуретан) по п.1, где продукт реакции компонентов по существу не содержит аминный отверждающий агент.
15. Поли(мочевиноуретан) по п.1, имеющий содержание жестких сегментов приблизительно от 10 до приблизительно 100 мас.%.
16. Поли(мочевиноуретан) по п.1, имеющий содержание уретана  приблизительно от 20 до приблизительно 40 мас.%.
17. Поли(мочевиноуретан) по п.1, имеющий содержание циклических групп приблизительно от 10 до 80 мас.%.
18. Поли(мочевиноуретан) по п.1, имеющий среднюю молекулярную массу из расчета на поперечную сшивку, по меньшей мере, приблизительно 500 г/моль
19. Поли(мочевиноуретан) по п.1, где компоненты реакции выдерживают при температуре по меньшей мере приблизительно 100°С, в течение приблизительно 10 мин.
20. Изделие, содержащее поли(мочевиноуретан) по п.1.
21. Изделие по п.20, где изделие представляет собой формованное изделие.
22. Изделие по п.20, где изделие выбрано из группы, включающей прозрачные изделия, оптические изделия, фотохромные изделия, баллистически устойчивые изделия и остекления.
.
23. Изделие по п.20, где изделие имеет ударостойкость по Гарднеру, по меньшей мере, приблизительно 400 дмфунт (45 Дж) в соответствии со стандартом ASTM-D 5420-04.
24. Ламинат, содержащий:
(а) по меньшей мере, один слой поли(мочевиноуретана) по п.1; и
(b) по меньшей мере, один слой основы, выбранной из группы, включающей бумагу, стекло, керамику, древесину, камень, ткань, металл или органический полимерный материал и их комбинации.
25. Покрывающая композиция, содержащая поли(мочевиноуретан) по п.1.